それぞれ、10cm×20cm×100μmのポリエチレンテレフタレート製基材表面上に12μmの(乾燥)厚みとなるように塗布し、大気或いは酸素濃度500ppmの雰囲気下で、これに水銀ランプを用いて、コンベヤスピード10m/分で光(紫外線)照射(照射光量300mJ/cm2)して本発明及び対比技術の硬化被膜を形成した(実施例1及び比較例1〜5)。これらの基材上に形成した硬化被膜それぞれを用いて次の諸性能を試験した。これらの結果をまとめて表1に示す。K5600−5−1(φ10mm)により試験した。硬化塗膜に割れなし:○、割れあり:×と評価した。[耐擦り傷性]ボンスター社製スチールウール#0000を備えた学振式磨耗試験機により、荷重200gで硬化被膜表面上を100往復させたときの擦り傷の付き具合いを目視により観察した。擦り傷がない:○、擦り傷あり:×と評価した。[耐油性インク汚染性]ゼブラ株式会社製油性ペンで硬化被膜表面にマークした後、ティッシュペーパで拭く操作を30サイクル繰り返して、硬化被膜表面の痕を目視により観察した。硬化被膜表面に痕残りあり:○、痕残りなし:×と評価した。[耐水性インク汚染性]パイロット株式会社製水性インキを硬化被膜上に滴下して24時間後に水洗いし、硬化被膜表面の変化を目視により観察した。硬化被膜表面に著しい変色なし:○、変色あり:×と評価した。[臭気]紫外線照射直後に硬化被膜に鼻を近づけて臭気を嗅いだ。臭気がほとんど感じられないか、臭気がわずかに感じられるが気にならない:○、臭気が明らかに認められる:×と評価した。1000時間後の硬化被膜表面の変化を目視により観察した。硬化被膜表面にクラックなし:○、クラックあり:×と評価した。大気雰囲気下で硬化させた被膜、配合例2、3の塗料組成物を大気雰囲気下或いは酸素濃度500ppmの雰囲気下で硬化させた被膜(比較例1〜5)に較べて、折り曲げ性、耐擦り傷性、耐油性インク汚染性、耐水性インク特性、臭気及び耐候性の全ての性能を満たし、優れていることがわかる。ekouhou.net。